(57)【要約】      （修正有）【課題】家屋、各種の工場、倉庫などの建物の内回りおよび外回りの補修およびコンクリート建材などの建材の補修、特に、厚みや立体形状を有する補修部分を補修でき、置物、飾り物などの造形品を作製できる優れた成形性および形状保持性を有するモルタル組成物、非常に軽量で、現場での取り扱い性に優れたモルタル組成物の提供。【解決手段】セメント、軽量骨材、水酸化カルシウムおよびセルロース系ファイバーを含み、前記セルロース系ファイバーが、ＪＩＳＰ８２０７による平均繊維長が１〜５ｍｍのファイバーであるプレミックス型のモルタル組成物。好ましくは、セルロース系ファイバーが新聞紙由来のセルロース系ファイバーであり、セメントがアルミナセメントであり、軽量骨材がシリカ系骨材である、モルタル組成物。【選択図】なし【特許請求の範囲】
【請求項１】
セメント、軽量骨材、水酸化カルシウムおよびセルロース系ファイバーを含み、
前記セルロース系ファイバーが、ＪＩＳ  Ｐ  ８２０７による平均繊維長が１〜５ｍｍであるファイバーであることを特徴とするプレミックス型のモルタル組成物。
【請求項２】
前記セメント１００重量部に対して、前記軽量骨材３５〜５０重量部、前記水酸化カルシウム１５〜３０重量部および前記セルロース系ファイバー１〜５重量部を含む請求項１に記載のモルタル組成物。
【請求項３】
前記セルロース系ファイバーのＪＩＳ  Ｐ  ８２０７による平均繊維幅が４０〜５０μｍであり、かつ真比重が１．４５〜１．５５ｇ／ｃｍ3である請求項１または２に記載のモルタル組成物。
【請求項４】
前記セルロース系ファイバーが新聞紙由来のセルロース系ファイバーである請求項１〜３のいずれかに記載のモルタル組成物。
【請求項５】
前記セメントがアルミナセメントである請求項１〜４のいずれかに記載のモルタル組成物。
【請求項６】
前記軽量骨材がシリカ系軽量骨材である請求項１〜５のいずれかに記載のモルタル組成物。
【請求項７】
さらに前記セメント１００重量部に対して、細骨材３０〜４５重量部、ポリマー１〜２０重量部および硬化遅延剤０．１〜５重量部を含む請求項１〜６のいずれかに記載のモルタル組成物。
【請求項８】
請求項１〜７のいずれかに記載のモルタル組成物と、水系溶媒とからなるモルタル作製用キット。
【請求項９】
請求項８に記載のモルタル作製用キットから調合した粘土状モルタルスラリーを所望の立体形状に成型することを特徴とするモルタル硬化物の製造方法。
【請求項１０】
モルタル硬化物の比重が０．９以下である請求項９に記載のモルタル硬化物の製造方法。
【発明の詳細な説明】
【技術分野】
【０００１】
本発明は、家屋、各種の工場、倉庫などの建物の内回りおよび外回りの補修およびコンクリート建材などの建材の補修に加えて、置物、飾り物などの立体形状を有する造形品を作製することが可能なモルタル組成物に関する。
【背景技術】
【０００２】
家屋、各種の工場、倉庫などの建物の内回りおよび外回りの補修やコンクリート構造物の補修には、セメントを含有するモルタルが使用されており、例えば、（Ａ）速硬性セメント組成物１００質量部に対し、（Ｂ）細骨材１００〜４００質量部、（Ｃ）セメント用ポリマー固形分換算で１０〜３０質量部、（Ｄ）減水剤０．１〜５質量部、（Ｅ）水２５〜４５質量部を含有する速硬性ポリマーセメントモルタル組成物などが知られている（特許文献１）。また、他にも、流し込み施工用速硬系ポリマーセメントモルタル組成物も知れている（特許文献２）。これらのモルタル組成物を用いたモルタルはスラリー状になるため、補修部分としては厚さ５０ｍｍ以下の薄層のように厚みの少ない部分が対象となる（特許文献１の請求項４）。
一方、コンクリート系建材の欠損した隅や大きな剥がれのように、厚みや立体形状を伴う部分を前記スラリー状のモルタルで補修すると重力の影響により固化するまでに液ダレを起こしてしまうため、補修が困難であった。
【０００３】
また、モルタルでは、所望の効果を奏するために、セメントと水との比率（例えば、水セメント比）の好適な範囲があらかじめ設定されており、モルタルスラリーの粘度を上げるためにモルタル組成物に混合する水系媒体の量を低減したりすると、かえってモルタルが混錬できない、あるいはモルタルが硬化しないなどの不具合が生じるという問題があった。
【０００４】
前記のように、従来のモルタル組成物では、厚みや立体形状を伴う部分の補修を行うには、成形性および一度成形した形状を保持する特性（形状保持性）が十分とはいえなかった。
【先行技術文献】
【特許文献】
【０００５】
【特許文献１】特開２０１６−２３１０３号公報
【特許文献２】特開２０１０−１５００８３号公報
【発明の概要】
【発明が解決しようとする課題】
【０００６】
そこで、本発明は、前記事情に鑑み、家屋、各種の工場、倉庫などの建物の内回りおよび外回りの補修およびコンクリート建材などの建材の補修、特に、厚みや立体形状を有する補修部分を補修でき、さらには置物、飾り物などの造形品を作製できる優れた成形性および形状保持性を有するモルタル組成物を提供することを目的とする。
また、本発明は、前記の特徴に加えて、非常に軽量で、現場での取り扱い性に優れたモルタル組成物を提供することを目的とする。
また、本発明は、前記の特徴を備えたモルタルを作製することができるモルタル作製用キット、および前記モルタル作製用キットを用いて、モルタル硬化物を製造する方法を提供することを目的とする。
【課題を解決するための手段】
【０００７】
本発明者らは、前記課題を解決するために、種々検討したところ、セメント、軽量骨材および水酸化カルシウムを含有するプレミックス型のモルタル組成物に、特定の平均繊維長を有するセルロース系ファイバーを含有させることで、前記モルタル組成物と水系溶媒とを混合して得られるモルタルスラリーが粘土状のスラリーとなり、手を用いて、自由に厚みのある成形することができ、しかも、その形状を保持した状態で硬化できることを見出し、本発明を完成させた。
【０００８】
即ち、本発明の要旨は、
〔１〕セメント、軽量骨材、水酸化カルシウムおよびセルロース系ファイバーを含み、
前記セルロース系ファイバーが、ＪＩＳ  Ｐ  ８２０７による平均繊維長が１〜５ｍｍであるファイバーであることを特徴とするプレミックス型のモルタル組成物、
〔２〕前記セメント１００重量部に対して、前記軽量骨材３５〜５０重量部、前記水酸化カルシウム１５〜３０重量部および前記セルロース系ファイバー１〜５重量部を含む前記〔１〕に記載のモルタル組成物、
〔３〕前記セルロース系ファイバーのＪＩＳ  Ｐ  ８２０７による平均繊維幅が４０〜５０μｍであり、かつ真比重が１．４５〜１．５５ｇ／ｃｍ3である前記〔１〕または〔２〕に記載のモルタル組成物、
〔４〕前記セルロース系ファイバーが新聞紙由来のセルロース系ファイバーである前記〔１〕〜〔３〕のいずれかに記載のモルタル組成物、
〔５〕前記セメントがアルミナセメントである前記〔１〕〜〔４〕のいずれかに記載のモルタル組成物、
〔６〕前記軽量骨材がシリカ系軽量骨材である前記〔１〕〜〔５〕のいずれかに記載のモルタル組成物、
〔７〕さらに前記セメント１００重量部に対して、細骨材３０〜４５重量部、ポリマー１〜２０重量部および硬化遅延剤０．５〜４重量部を含む前記〔１〕〜〔６〕のいずれかに記載のモルタル組成物、
〔８〕前記〔１〕〜〔７〕のいずれかに記載のモルタル組成物と、水系溶媒とからなるモルタル作製用キット、
〔９〕前記〔８〕に記載のモルタル作製用キットから調合した粘土状モルタルスラリーを所望の立体形状に成型することを特徴とするモルタル硬化物の製造方法、
〔１０〕モルタル硬化物の比重が０．９以下である前記〔９〕に記載のモルタル硬化物の製造方法
に関する。
【発明の効果】
【０００９】
本発明のモルタル組成物を用いて、優れた成形性および形状保持性のモルタルを作製することで、家屋、各種の工場、倉庫などの建物の内回りおよび外回りの補修およびコンクリート建材などの建材の補修、中でも、厚みや立体形状を有する補修部分の補修を簡単に行うことができる。また、本発明のモルタル組成物を用いて作製したモルタルは、非常に軽量であるため、現場での取り扱い性にも優れたものである。
さらに、本発明のモルタル組成物を用いることで、モルタルを素材とする置物、飾り物などの造形品を作製することもできる。
【図面の簡単な説明】
【００１０】
【図１】図１は、実施例１で作製したモルタル組成物を用いて、球状に成形後、硬化したモルタル硬化物を水に浮かべた様子を示す説明図である。
【図２】図２は、図１に示すモルタル硬化物の表面を市販のナイフでカットし、そのカット面にアクリル系ペイントを施した様子を示す説明図である。
【発明を実施するための形態】
【００１１】
本発明のモルタル組成物は、セメント、軽量骨材、水酸化カルシウムおよびセルロース系ファイバーを含むプレミックス型のモルタル組成物であって、
前記セルロース系ファイバーが、ＪＩＳ  Ｐ  ８２０７による平均繊維長が１〜５ｍｍであるファイバーであることを特徴とする。
【００１２】
本発明においてプレミックス型のモルタル組成物とは、セメント、軽量骨材、水酸化カルシウムおよびセルロース系ファイバー、ならびに必要に応じて加えられる他の混和成分を乾式混合したものである。
【００１３】
本発明で使用されるセメントとしては、ＪＩＳに規定されたセメントであればよく、例えば、
1）ポルトランドセメント：普通ポルトランドセメント、早強ポルトランドセメント、超早強ポルトランドセメント、中庸熱ポルトランドセメント、低熱ポルトランドセメント、耐硫酸塩ポルトランドセメント、低アルカリ形ポルトランドセメントなど、
2）混合セメント：高炉セメント、フライアッシュセメント、シリカセメントなど、
3）エコセメント、
4）上記ポルトランドセメントをベースにした特殊なセメント、
5）上記ポルトランドセメントの成分や粒度の構成を変えたセメント：白色ポルトランドセメント、超微粒子セメントなど、
6）ポルトランドセメントとは異なる成分のセメント：超速硬セメント、アルミナセメントなど、
が挙げられる。
これらの中では、施工する場所や施工コストに応じて適宜セメントの種類を選択すればよく、特に限定はないが、軽量化の観点および耐候性に優れる観点から、アルミナセメントが好ましい。
前記アルミナセメントとは、酸化アルミニウム（アルミナ）を含む原料と石灰石を混ぜて融解し、細かく砕いてつくったセメントである。
【００１４】
前記軽量骨材としては、例えば、例えば川砂、山砂、陸砂、海砂、砕砂、珪砂などの細骨材や、黒曜石、シラス又は真珠岩等の火成岩を粉砕し加熱したパーライトやシラスバルーン等、火力発電所で発生するフライアッシュバルーン、発泡ガラス粒（ガラスバルーン）等のシリカ系軽量骨材が挙げられる。中でも、軽量性に優れるだけでなく、モルタル中において他の成分となじみ易く、モルタルの強度も高くなるなどの観点から、パーライト、シラスバルーン、フライアッシュバルーン、ガラスバルーンなどのシリカ系軽量骨材が好ましい。前記シリカ系軽量骨材は、前記細骨材に比べて嵩比重が低く、より軽量性に優れた骨材である。
前記軽量骨材は、一種類であっても、二種類以上を併用してもよい。また、前記軽量骨材は、粒度調整されていてもよいし、されていなくてもよい。
【００１５】
本発明のモルタル組成物中において、前記軽量骨材は、前記セメント１００重量部に対して、３５〜５０重量部含まれていればよく、モルタルの軽量化の観点から、４０〜４５重量部含まれていることが好ましい。
【００１６】
前記水酸化カルシウムは、化学式Ｃａ（ＯＨ）2で表される化合物で、消石灰とも呼ばれる。水酸化カルシウムは、固体のままでも、空気中の二酸化炭素を吸って固くなる性質を有することから、モルタルの強度を向上させるために使用される。
【００１７】
本発明のモルタル組成物中において、前記水酸化カルシウムは、前記セメント１００重量部に対して、１５〜３０重量部含まれていればよく、モルタルの強度を向上する観点から、２０〜２５重量部含まれていることが好ましい。
【００１８】
前記セルロース系ファイバーは、ＪＩＳ  Ｐ  ８２０７による平均繊維長が１〜５ｍｍであるファイバーであることを特徴とし、このように、前記セルロース系ファイバーの平均繊維長は１〜５ｍｍであることから、モルタル組成物中の他の成分同士のつなぎとしての役割を発揮しながら、モルタルスラリーを粘土状にして、成形性および形状保持性を優れたものとしている。
なお、前記セルロース系ファイバーの平均繊維長が１ｍｍ未満の場合、モルタルスラリーが液状に近くなり、成形性および形状保持性が劣ることになり、また前記平均繊維長が５ｍｍを超えると、セルロース系ファイバーがモルタルスラリー中の水を吸水することで、モルタルスラリー中の水セメント比が変化して、成形性および形状保持性を備えたモルタルの作製が難しくなる傾向がある。
なお、前記セルロース系ファイバーの平均繊維長は、ＪＩＳ  Ｐ  ８２０７に準じて測定する。
【００１９】
また、前記セルロース系ファイバーとしては、モルタルの成形性および形状保持性の観点から、前記セルロース系ファイバーのＪＩＳ  Ｐ  ８２０７による平均繊維幅が４０〜５０μｍであることが好ましい。
なお、前記セルロース系ファイバーの平均繊維幅は、ＪＩＳ  Ｐ  ８２０７に準じて測定する。
【００２０】
また、前記セルロース系ファイバーとしては、モルタルの成形性および形状保持性の観点から、前記セルロース系ファイバーの真比重が１．４５〜１．５５ｇ／ｃｍ3であることが好ましい。
なお、真比重とは、真密度ともいわれ、固体粒子の密度であって、固体粒子１ｍＬ（ｃｍ3）当りの重量ｇで表示される。真比重の測定は、ゲーリュサック型比重瓶法を用いて行うことができる。
【００２１】
また、前記セルロース系ファイバーの原料となるセルロースとしては、例えば、パルプ、綿、紙、レーヨン・キュプラ・ポリノジック・アセテートなどの再生セルロース繊維、バクテリア産生セルロース、動物由来セルロースなどが挙げられる。また、これらのセルロースは、必要に応じて表面を化学修飾処理したものであってもよい。
前記パルプとしては、木材パルプであっても、非木材パルプであってもよい。木材パルプとしては、機械パルプと化学パルプとが挙げられる。また、化学パルプとしては、例えば、サルファイドパルプ、クラフトパルプ、アルカリパルプなどが挙げられる。非木材パルプとしては、例えば、藁、ケナフ、竹、葦、楮、麻、バガスなどを原料としたものが挙げられる。
紙は、パルプから繊維を取り出して漉いたものあり、新聞紙、廃牛乳パック、コピー済み用紙などの古紙を用いることができる。
中でも、製造コストを低くする観点から、新聞紙由来のセルロース系ファイバーがより好ましい。
【００２２】
本発明のモルタル組成物中において、前記セルロース系ファイバーは、前記セメント１００重量部に対して、０．５〜５重量部含まれていればよく、モルタルの成形性および形状保持性の観点から、２〜３重量部含まれていることが好ましい。
【００２３】
また、本発明のモルタル組成物は、さらに細骨材、ポリマーおよび硬化遅延剤を含有していてもよい。
【００２４】
前記細骨材としては、骨材の粒径が５ｍｍ以下のものをいい、例えば、川砂、海砂、山砂、珪砂、ガラス砂、鉄砂、灰砂、人口砂などに加えて、貝殻、鶏卵、石灰石などから微粉状に加工された炭酸カルシウムなどが挙げられる。
前記細骨材の使用量は、モルタルの強度を向上する観点から、前記セメント１００重量部に対して、３０〜４５重量部が好ましい。
【００２５】
前記ポリマーとしては、例えば、ＪＩＳ  Ａ  ６２０３で規定されているセメント混和用のポリマーであり、中性化、塩害、凍害等の耐久性を向上させ、モルタルの付着強度、曲げ強度、引張強度等の強度特性を改善する目的で使用する。例えば、アクリロニトリル・ブタジエンゴム、スチレン・ブタジエンゴム、クロロプレンゴム、および天然ゴム等のゴムラテックス、エチレン・酢酸ビニル共重合体、ポリアクリル酸エステル、酢酸ビニルビニルバーサテート系共重合体、およびスチレン・アクリル酸エステル共重合体やアクリロニトリル・アクリル酸エステルに代表されるアクリル酸エステル系共重合体、エポキシ樹脂、不飽和ポリエステル樹脂に代表されるポリマー等が挙げられる。これらのポリマーは、１種を単独で用いてもよいし、２種以上を組み合わせて用いてもよい。
また、本発明のモルタル組成物をプレミックス型とし、かつ、モルタルを効率よく硬化させる観点から、前記ポリマーは、粉末状などの固体状で使用するのが好ましい。
前記ポリマーの使用量は、モルタルの耐久性および強度を向上させる観点から、セメント１００重量部に対して、固形分換算で１〜２０重量部が好ましく、３〜１５重量部がより好ましい。
【００２６】
前記硬化遅延剤としては、例えば、酒石酸、クエン酸、リンゴ酸、グルコン酸等のオキシカルボン酸や、リン酸、ホウ酸又はこれらのアルカリ金属塩、アルカリ土類金属塩などが挙げられる。硬化遅延剤は、１種を単独で用いてもよく、２種以上を組み合わせて用いてもよい。
硬化遅延剤の使用量は、モルタルが硬化を開始するまでの時間を遅らせて、モルタルスラリーを成形するための適度な時間を確保する観点から、セメント１００重量部に対して、０．１〜５重量部が好ましい。
【００２７】
また、本発明のモルタル組成物は、前記成分以外にも、必要に応じて、市販のモルタルに使用されている任意の成分を使用することができる。
【００２８】
任意成分としては、分散剤、減水剤、増粘剤、膨張材、消泡剤、硬化促進剤、セルロース系ファイバー以外の繊維などが挙げられる。
【００２９】
分散剤としては、例えば、ポリカルボン酸塩、メラミンホルマリン縮合物スルホン酸塩、リグニンスルホン酸塩、β−ナフタレンスルホン酸アルデヒド縮合物、ポリアルキルアリルスルホン酸塩、アルキルナフタリンスルホン酸塩、アルキルナフタレンスルホン酸ホルマリン縮合物塩などが挙げられる。これらは１種を単独で用いてもよいし、二種以上を組み合わせて用いてもよい。なお、前記化合物の塩の種類はナトリウム、カリウム、カルシウムなどである。
分散剤の使用量は、セメント１００重量部に対して、０．０１〜０．５重量部が好ましい。
【００３０】
減水剤としては、モルタルに使用できるものであって減水作用があるものなら、高性能減水剤、ＡＥ減水剤、高性能ＡＥ減水剤と称されているもののいずれでもよく、成分も限定されない。
減水剤の使用量は有効成分毎に適宜定めればよいが、例えば、セメント１００重量部に対し、０．４〜１重量部が好ましい。
【００３１】
増粘剤としては、モルタルの粘度を調整するものであり、特に限定されるものではないが、セルロース誘導体と水溶性天然高分子とが挙げられる。
セルロース誘導体としては、例えば、メチルセルロース、カルボキシメチルセルロース、メチルヒドロキシプロピルセルロース、ヒドロキシエチルセルロース、ヒドロキシエチルメチルセルロース、ヒドロキシプロピルセルロース、セルロース硫酸エステル等の水溶性セルロース誘導体が挙げられる。また、水溶性天然高分子としては、例えばペクチン、カゼイン、ゼラチン、アルブミン等の蛋白質；アラビアガム、トララントガム、カラヤガム等の樹脂多糖類；タマリンドガム、グアーガム、タラガム、ローカストビーンガム等の種子多糖類；アルギン酸塩、アルギン酸プロピルグリコールエステル、カラギーナン、ファーセルラン、寒天等の海草多糖類；ハイメトキシペクチン、ローメトキシペクチン等の植物多糖類；生デンプン、デキストリンブリティッシュガム、酸化デンプン、エーテル化又はエステル化デンプン等のデンプン類；ウェラムガム、キサンタンガム、プルラン、グルカン等の微生物多糖類；キチン、キトサン等のアミノ酸多糖類；コンドロイチン硫酸、ヒアルロン酸等のムコ多糖類などが挙げられる。
増粘剤の使用量は、セメント１００重量部に対して、０．０１〜７重量部が好ましい。
【００３２】
膨張材としては、水和膨張反応をするものであれば特に限定されず、ＪＩＳ  Ａ  ６２０２に規定されるモルタル用の膨張材であればよい。例えば、石灰系の膨張材としては、例えば遊離生石灰を共存生成させたクリンカの粉砕物、石灰石の焼成粉砕物を有効成分とするものなどを挙げることができる。またエトリンガイト系の膨張材とは、水と反応してエトリンガイト相を生成するものなら限定されず、例えばカルシウムサルホアルミネートを有効成分とするものなどを挙げることができる。石灰系とエトリンガイト系の膨張材を併用してもよい。
膨張材の使用量は、セメント１００重量部に対して、１〜５重量部が好ましい。
【００３３】
消泡剤としては、シリコン系、アルコール系、ポリエーテル系などの合成物質、石油精製由来の鉱物油系又は植物由来の天然物質鉱油系など、公知のものが挙げられる。
消泡剤の使用量は、セメント１００重量部に対して０．０５〜１重量部が好ましい。
【００３４】
硬化促進剤としては、例えば、炭酸リチウム、塩化リチウム、硫酸リチウム、硝酸リチウム等の無機酸塩；酢酸リチウム、酒石酸リチウム、クエン酸リチウム等の有機酸塩；水酸化ナトリウム、水酸化カリウム等のアルカリ金属又はアルカリ土類金属の水酸化物などが挙げられる。
硬化促進剤の使用量は、セメント１００重量部に対して０．０２〜２．５重量部が好ましい。
【００３５】
また、本発明のモルタル組成物では、前記セルロース系ファイバー以外にも繊維を含有してもよい。繊維の種類としては、特に限定されるものではなく、無機繊維、高分子繊維のいずれも使用できる。無機繊維としては、フライアッシュ、ロックウール、溶融紡糸した繊維状のもの、ガラス繊維、鋼繊維等が挙げられる。高分子繊維としては、ビニロン繊維、ポリプロピレン繊維、ポリエチレン繊維、ナイロン繊維、アクリル繊維等が挙げられる。
本発明のモルタル組成物における繊維の使用量は、セメント１００重量部に対して、０．０２〜２重量部が好ましい。
【００３６】
また、本発明のモルタル組成物は、本発明の効果を実質喪失させない範囲で、前記以外の成分を含有するものであってもよい。このような成分として、例えばモルタルに使用できる収縮低減材、白華防止剤、凝結調整剤、撥水剤、顔料等を挙げることができる。
【００３７】
前記のような構成を有する本発明のモルタル組成物は、水系媒体と混練させることで、モルタルスラリーを作製する。
本発明のモルタル組成物と混練させる水系媒体の配合量は、得られるモルタルスラリーの流動性、水セメント比およびセメントポリマー比をバランスよく調整できればよく、特に制限されるものではないが、例えば、モルタル組成物１００重量部に対し、混練する水の量を１０〜５０重量部に調整することで、成形するのに好適な粘土状としながら、硬化するまでの時間を比較的長くすることができる。
【００３８】
前記水系媒体としては、水、水性の液状混和材料（例えば、混和剤水溶液やエマルジョン状の前記ポリマー）などが使用できる。
【００３９】
また、本発明のモルタル組成物を用いてモルタルを作製する場合、水／セメント（Ｗ／Ｃ：水セメント比）は１００〜１６０質量％に調整するのが好ましい。
【００４０】
本発明のモルタル組成物は、予め所望の水を含有する水系溶媒とのモルタル作製用キットとしてもよい。かかるモルタル作製用キットでは、水セメント比を前記の好適な範囲に調整された水系媒体を予め組み合わせているため、ベストな状態のモルタルスラリーを簡単に作製することができる。
【００４１】
具体的には、まず、前記モルタル作製用キットのモルタル組成物と水系媒体とを混錬することで、粘土状モルタルスラリーを調合する。
前記モルタル組成物と水系媒体との混練を行うには、ディスパーやモルタルミキサーなどの一般的な混練機を用いてもよいし、少量であれば、所定の用量の容器中で手を用いて混練してもよい。
【００４２】
また、本発明において、粘土状モルタルスラリーとは、前記モルタル組成物を構成する各成分が略均一に混合された状態でありながら、粘土のように、立体的な形状に成形できるモルタルスラリーをいう。
【００４３】
次いで、前記粘土状モルタルスラリーを補修場所に塗工し、必要に応じて所望の立体形状に成形する。
補修場所に塗工する方法および立体形状に成形する方法としては、いずれも、手を用いて行ってもよいが、コテなどで行ってもよく、特に限定はない。
また、本発明のモルタル組成物を用いた前記粘土状モルタルスラリーは、成形性および形状保持性に優れるため、立体形状を有する置物や飾り物などの造形品を作製することができる。
【００４４】
次いで、所定の時間、成形した前記粘土状モルタルスラリーを硬化させることで、モルタル硬化物を製造することができる。
硬化方法としては、前記粘土状モルタルスラリーを、その場で所定の時間、静置するだけでもよいし、ドライヤーなどを用いて温風をかけたり、加熱装置内に静置して加熱したりしてもよい。
【００４５】
また、本発明のモルタル組成物において、前記セメントがアルミナセメントであり、前記軽量骨材がシリカ系軽量骨材である場合には、顕著に優れた軽量性を発揮できる。
このモルタル組成物を用いて得られるモルタル硬化物は、比重が０．９以下となり、水に浮くことができるものとなる。
このように比重が０．９以下になるまで軽量化されたモルタル硬化物は、補修には十分な強度を有し、しかもアルミナセメントを用いているため、耐候性にも優れるため、内回りだけでなく、外回りや水回りでも好適に使用することができる。
【実施例】
【００４６】
（実施例１：モルタル組成物の調製）
酸化アルミニウム、水酸化カルシウム、シリカ系軽量骨材、炭酸カルシウム、セルロース系ファイバー、分散剤、クエン酸ナトリウム、アクリル系粉末樹脂を表１に示す配合量となるように混合してプレミックス型のモルタル組成物（本発明品１）を作製した。
【００４７】
【表１】
2018030744.tif 000002
【００４８】
なお、前記セルロース系ファイバーは、株式会社島田商会から購入した新聞紙由来のファイバーを使用した。前記セルロース系ファイバーは、以下の物性を備えたものであった。
ＪＩＳ  Ｐ  ８２０７による平均繊維長：１ｍｍ
ＪＩＳ  Ｐ  ８２０７による平均繊維幅：４５μｍ
真比重１．５２ｇ／ｃｍ3
【００４９】
（実施例２：モルタル組成物の調製）
前記セルロース系ファイバーとして、ＪＩＳ  Ｐ  ８２０７による平均繊維長が５ｍｍのものを用いた以外は、実施例１と同様にしてプレミックス型のモルタル組成物（本発明品２）を得た。
【００５０】
（比較例１：比較組成物１の調製）
前記セルロース系ファイバーとして、ＪＩＳ  Ｐ  ８２０７による平均繊維長が１ｍｍ未満のものを用いた以外は、実施例１と同様にしてプレミックス型のモルタル組成物（比較品１）を得た。
【００５１】
（比較例２：比較組成物２の調製）
前記セルロース系ファイバーとして、ＪＩＳ  Ｐ  ８２０７による平均繊維長が５ｍｍを超えるものを用いた以外は、実施例１と同様にしてプレミックス型のモルタル組成物（比較品２）を得た。
【００５２】
（試験例：モルタルの製造）
実施例１、２および比較例１、２で得られたモルタル組成物（本発明品１、２、比較品１、２）１００重量部に対して水系媒体５３重量部を添加し、樹脂製手袋を装着した手で混練して４種類のモルタルスラリーを作製した。
なお、前記水系媒体中には、アクリル系エマルジョン樹脂を４．５重量％混合していた。
【００５３】
次いで、各モルタルスラリーをソフトボールと同じ程度の大きさの球状に手を用いて立体成形したところ、本発明品１、２を用いて得られたモルタルスラリーはいずれも粘土状で、短時間で成形できた。
得られた２種類の成形品を水に入れたところ、いずれも図１に示すように水に浮いたことから、比重は０．８以下であることがわかった。
また、前記２種類の成形品をカッター（オルファ株式会社製、商品名：小型カッターＡ＋  ２１５Ｂ）を用いて切ったところ、図２の右上図に示すようにカットできた。さらに、市販の木工用ドリルに用いて成形品の中心部に穴を開けることができた。
また、前記のようにカットした面に市販のアクリル系着色料を塗布したところ、良好に着色が可能であった。
【００５４】
一方、比較品１を用いて得られたモルタルスラリーは液状に近く、立体的な成形は困難であった。
また、比較品２を用いて得られたモルタルスラリーは硬化したものの、表面がばさつきやすく、表面の意匠性に欠けたものとなった。
【００５５】
以上の結果から、本発明品１、２のモルタル組成物を用いて得られたモルタルは、成形性および形状保持性に優れており、非常に軽量で取扱い性もよいことがわかる。したがって、家屋、各種の工場、倉庫などの建物の内回りおよび外回り用の補修剤およびコンクリート建材などの建材の補修剤として好適に使用することができる。また、前記モルタル組成物を用いたモルタル硬化物は、カッターでカットするなど、様々な加工を施すことが容易であるため、モルタルを素材とする置物、飾り物などの造形品を作製することもできることがわかる。
【図１】
2018030744.tif 000003
【図２】
2018030744.tif 000004